(57)【要約】【課題】金属製飲料缶、特にアルミニウム合金製飲料缶の製造方法及び当該方法で成形された金属製飲料缶を提供する。【解決手段】金属製飲料缶製造方法は、合金板材１１を金属製飲料缶に成形するものであって、前記合金板材１１には、予め第１潤滑油が両面に塗布されたコイル材１が用いられ、前記合金板材１１からカップ状素材の絞り加工を行うにあたり、前記コイル材１が巻き解かれて以降かつ前記絞り加工工程以前の工程で、前記合金板材１１に対して金属製飲料缶の外面となる側にのみ、第２潤滑油が塗布される。【選択図】図１
2013215783.tif 000002
【特許請求の範囲】
【請求項１】
合金板材を金属製飲料缶に成形する金属製飲料缶製造方法であって、
前記合金板材には、予め第１潤滑油が両面に塗布されたコイル材が用いられ、
前記合金板材からカップ状素材の絞り加工を行うにあたり、前記コイル材が巻き解かれて以降かつ前記絞り加工工程以前の工程で、前記合金板材に対して金属製飲料缶の外面となる側にのみ、第２潤滑油が塗布されることを特徴とする金属製飲料缶製造方法。
【請求項２】
前記第２潤滑油は、前記第１潤滑油の粘度以上の粘度を有することを特徴とする請求項１に記載の金属製飲料缶製造方法。
【請求項３】
前記コイル材は、ＪＩＳ３０００系のアルミニウム合金からなることを特徴とする請求項１または２に記載の金属製飲料缶製造方法。
【請求項４】
前記カップ状素材に付着する前記第２潤滑油の量は、１個あたり５ｍｇ〜２０ｍｇであることを特徴とする請求項１〜３のいずれかに記載の金属製飲料缶製造方法。
【請求項５】
請求項１〜４のいずれかに記載の金属製飲料缶製造方法により、前記合金板材を成形して製造される金属製飲料缶。
【発明の詳細な説明】
【技術分野】
【０００１】
本発明は、金属製飲料缶、特にアルミニウム合金製飲料缶の製造方法及び当該方法で成形された金属製飲料缶に関する。
【背景技術】
【０００２】
従来、金属製飲料缶、特にアルミニウム合金製飲料缶は、巻き解かれるコイル状の金属製合金薄板から打ち抜かれたブランク材をカップ状素材に成形し、絞りしごき加工、トリマー、洗浄、塗装及び焼き付けなどの各工程を順に経て、当該カップ状素材が缶体に成形されて製造される。
【０００３】
コイル状合金薄板には予めリオイルが両面に塗布されており、またコイル状合金薄板が巻き解かれてからカップ状素材へ成形される前に、リオイルとは粘度の異なるルブリカントが合金薄板の両面に塗布され、その後の絞りしごき加工ではクーラントが塗布される。
【０００４】
これらリオイル及びルブリカントは正常に缶体を成形するにあたって重要な役割を成している。
【０００５】
例えば、カップ状素材に成形する際にルブリカントの塗布量が不足していると、カップ状素材の表面に、欠け、傷、シワ、ピンチング（異常な伸び）などが発生し外観不良となる。
【０００６】
また、カップ状素材に絞りしごき加工を施して、所定厚さの側壁及び底部を成形する際にルブリカントの塗布量が不足していると、缶体外面の焼き付きや缶体が千切れる缶切れが発生して成形不良となる、或いは缶体の表面に黒筋と呼ばれる外観不良が発生する。
【０００７】
このような缶体の外観不良及び成形不良を解消するため、特許文献１には、アルミニウム合金板の組成及びその表面粗度が適切なものに規定されると共に、アルミニウム合金板の表面に予め塗布するリオイルの粘度、絶縁抵抗及び塗布量を規定することにより、ルブリケーターによる塗布を施さずに外観不良の発生を防止することが開示されている。
【０００８】
また、特許文献２には、金属板のダイス及びブランクホルダー（シワ押さえ板）に接触する部分の表面に粘度が５０ｃｓｔ（４０℃）以上の潤滑油をドーナツ状に塗布し、金属板がパンチに接触する部分の表面には潤滑油を塗布することなく成形加工を行うことが開示されている。
【０００９】
ところで、金属製飲料缶の製造におけるコストを削減するためには、ルブリカントの使用量を減少させることが考えられる。
【先行技術文献】
【特許文献】
【００１０】
【特許文献１】特開平１１−１００６２９号公報
【特許文献２】特開平５−２２０５２１号公報
【発明の概要】
【発明が解決しようとする課題】
【００１１】
しかしながら、特許文献１に記載されているように、ルブリケーターによる塗布（第２潤滑油）を全く行わないようにすると、アルミニウム合金材料の組成と表面粗さ及びリオイル（第１潤滑油）の性状や塗布量が限定されてしまい、汎用性が乏しいものとなってしまうという問題がある。
【００１２】
また、第２潤滑油の塗布を全く行わなければ、潤滑不足によって缶体の外観不良及び成形不良が生じる虞が高くなってしまい、万が一そのようなことが生じれば、コイル状の金属製合金薄板自体を廃棄しなければならなくなる上、金属製合金薄板自体の交換に手間がかかってしまう。
【００１３】
第２潤滑油の塗布を全く行わないことによる潤滑不足を補うために、第１潤滑油を多量に塗布するという方法もあるが、この場合にはコイル材の搬送中に第１潤滑油が垂れ下がり、コイル状の合金薄板の上下で第１潤滑油の付着ムラが発生するという懸念があるため、好ましくない。
【００１４】
更に、第１潤滑油を多量に塗布すると、コイル状に巻かれた合金薄板の缶体内面となる側に付着する第１潤滑油の付着量が過剰となってしまう。ルブリカントの使用量を削減するために第１潤滑油の使用量を増加させることで、使用する潤滑油の量が過剰に増加して無駄が生じることとなる。
【００１５】
また、特許文献２に記載されているように、ブランクホルダーと接触する部分にドーナツ状に潤滑油を塗布するようにすると少なくてすむが、潤滑油の塗布に手間がかかってしまうという問題がある。
【課題を解決するための手段】
【００１６】
本発明は、上述した技術背景に鑑み、十分な潤滑性能を維持しつつも、第２潤滑油の使用量を削減することができる、金属製飲料缶、特にアルミニウム合金製飲料缶の製造方法及び当該方法で成形された金属製飲料缶の提供を目的とする。
【００１７】
即ち、本発明は下記［１］〜［５］に記載の構成を有する。
【００１８】
［１］  合金板材を金属製飲料缶に成形する金属製飲料缶製造方法であって、
前記合金板材には、予め第１潤滑油が両面に塗布されたコイル材が用いられ、
前記合金板材からカップ状素材の絞り加工を行うにあたり、前記コイル材が巻き解かれて以降かつ前記絞り加工工程以前の工程で、前記合金板材に対して金属製飲料缶の外面となる側にのみ、第２潤滑油が塗布されることを特徴とする金属製飲料缶製造方法。
【００１９】
［２］  前記第２潤滑油は、前記第１潤滑油の粘度以上の粘度を有することを特徴とする前項１に記載の金属製飲料缶製造方法。
【００２０】
［３］  前記コイル材は、ＪＩＳ３０００系のアルミニウム合金からなることを特徴とする前項１または２に記載の金属製飲料缶製造方法。
【００２１】
［４］  前記カップ状素材に付着する前記第２潤滑油の量は、１個あたり５ｍｇ〜２０ｍｇであることを特徴とする前項１〜３のいずれかに記載の金属製飲料缶製造方法。
【００２２】
［５］  請求項１〜４のいずれかに記載の金属製飲料缶製造方法により、前記合金板材を成形して製造される金属製飲料缶。
【発明の効果】
【００２３】
上記［１］に記載の発明によれば、コイル材が巻き解かれて以降かつ絞り加工工程以前の工程で、合金板材に対して金属製飲料缶の外面となる側にのみ、第２潤滑油が塗布されるように構成されている。従って、新たに潤滑油を塗布することなく成形可能な内側面よりも高い潤滑性能が要求される缶体外側面のみに第２潤滑油を塗布することで、缶体の製造過程において外観不良や成形不良が生じることなく、十分な潤滑性能を維持しつつも、第２潤滑油の使用量を削減してコストダウンに寄与することができる。
【００２４】
また、絞り加工工程において油膜が必要な部位にはルブリカントを塗布しているので、合金板材に対する適用範囲が広がり、汎用的な金属製飲料缶の製造方法となる。
【００２５】
上記［２］に記載の発明によれば、第２潤滑油は記第１潤滑油の粘度以上の粘度を有するので、更に十分な潤滑性能を維持しつつも、第２潤滑油の使用量を削減してコストダウンに寄与することができる上、第１潤滑油を塗布した場合よりも油膜を厚く維持することができ、要求される潤滑性能を満たすことができる。
【００２６】
また、絞り加工工程において油膜が必要な部位にはルブリカントを塗布しているので、合金板材に対する適用範囲が広がり、汎用的な金属製飲料缶の製造方法となる。
【００２７】
上記［３］に記載の発明によれば、コイル材にＪＩＳ３０００系アルミニウム合金を用いるので、缶素材として要求される成形性、強度のバランスが取れ、優れた品質のアルミニウム合金製飲料缶を製造可能である。
【００２８】
上記［４］に記載の発明によれば、カップ状素材に付着する第２潤滑油の量が１個あたり５ｍｇ〜２０ｍｇであるので、潤滑不足や潤滑過多とならない適切な量の第２潤滑油を用いて金属製飲料缶を製造することができる。
【００２９】
上記［５］に記載の発明によれば、コイル材が巻き解かれて以降かつ絞り加工工程以前の工程で、合金板材に対して金属製飲料缶の外面となる側にのみ、第２潤滑油が塗布されるように構成されているので、缶体の製造過程において外観不良や成形不良が生じることなく、十分な潤滑性能を維持しつつも、第２潤滑油の使用量を削減してコストダウンに寄与した金属製飲料缶となる。
【図面の簡単な説明】
【００３０】
【図１】本発明の金属製飲料缶製造ラインの第２潤滑油の塗布を説明するための簡略図である。
【図２】本発明の金属製飲料缶製造ラインを説明するための概略図である。
【発明を実施するための形態】
【００３１】
以下、図面を参照して、本発明の実施形態について説明する。
【００３２】
図１は、金属製飲料缶製造ラインの第２潤滑油の塗布を説明するための簡略図、図２は、金属製飲料缶製造ラインを説明するための概略図である。
【００３３】
金属製飲料缶、特にアルミニウム合金製飲料缶は、合金板材１１が成形されてなるものであり、通常、以下に詳述する従来と同様の各工程を経て製造される。
【００３４】
合金板材１１には、輸送中の擦り傷防止のため予め第１潤滑油が合金板材１１の両面に塗布され、コイル状に巻かれたコイル材１が用いられる。
【００３５】
尚、第１潤滑油が合金板材１１の両面に塗布された状態とは、合金板材１１の何れか片面に第１潤滑油を塗布してコイル状に巻くことにより、結果として合金板材１１の両面に第１潤滑油が付着した状態のものも含む。
【００３６】
コイル材１は、アンコイラー（ＵＣ）によって巻き解かれて合金板材１１となり、合金板材１１の上下両側に設けられたフェルトロール２１，２２で挟まれた状態で送りロール３によって下流側へ送られる。
【００３７】
アンコイラー（ＵＣ）の下流側にはカッピングプレス４（ＣＰ）が設けられ、当該カッピングプレス４（ＣＰ）によって合金板材１１から円形のブランク材が打ち抜かれるとともに、パンチ４１がダイス４２に押し込まれることによりカップ状素材を成形する絞り加工が行われる。
【００３８】
絞り加工で成形されるカップ状素材の表面に、欠け、傷、シワ、ピンチング（異常な伸び）などの外観不良が発生することを防止するため、絞り加工工程の前工程では、ルブリケーター２（ＬＵ）により合金板材１１の表面に後述する第２潤滑油が塗布される工程が設けられる。
【００３９】
カップ状素材が成形されるとボディメーカー（ＢＭ）に送られ、カップ状素材に絞りしごき加工などを施すことにより、所定厚さの側壁を有する缶体を成形するとともに底部を成形し、更にトリマー（ＴＲ）において缶体の周壁上部の耳部が切り揃えられて有底円筒状の缶体となる。
【００４０】
缶体は、洗浄装置（ＷＳ）により洗浄が行われた後、プリンター（ＰＲ）で缶体の外周側面に印刷、ボトムコーター（ＢＴＣ）で缶底外面に塗装が施され、ピンオーブン（ＰＯ）で焼き付けが行われる。
【００４１】
外面の印刷がなされた缶体は、インサイドスプレー（ＩＮＳ）で内面に塗装が施され、塗装した内面をベークオーブン（ＢＯ）で焼き付けて乾燥させる。
【００４２】
その後、ネッカー・フランジャー（ＱＮＦ）で缶体の開口縁部の縮径及びフランジ加工がなされて、或いはネジ蓋缶の場合は開口縁部の縮径後ネジ付け加工を行い、最終形状の缶体に成形される。
【００４３】
最終形状に成形された缶体は、ディフェクティブキャンテスター（ＤＣＴ）による外観検査、及びライトテスター（ＬＴ）による穴あき検査などの検査がなされ、各検査で良品と判定された缶体がパレタイザー（ＰＴ）によりパレットに積載されて製品として出荷される。
【００４４】
製造ラインにおいてタクトタイムの長い工程は、同一工程が複数に分かれて並行処理されることにより、コイル材１から缶体が成形されてパレットに積載されるまでの製造ライン全体のサイクルタイムの短縮を行っている。
【００４５】
（第１潤滑油及び第２潤滑油）
缶外面となる側は、内面となる側に比べて、絞りしごき加工の工程で厳しい加工を受けるので、油膜厚を厚く維持する必要がある。一般に、潤滑油粘度が高いことにより、油膜を厚く維持することが可能となり、要求される潤滑性能を満たすことができるので、第２潤滑油の粘度は第１潤滑油の粘度以上の粘度であることが好ましいが、カップ状素材の表面の油膜が充分に維持されるのであれば、特にこれに限定されるものではない。
【００４６】
ルブリカント及びリオイルなどの潤滑油は、合金板材１１の表面に油膜を形成するために塗布されるものであり、ルブリカントは、絞り加工工程の前工程でのみ塗布される一方、リオイルは、コイル材１に予め少量塗布されている。
【００４７】
また、絞りしごき加工工程では、成形における潤滑性を維持するとともに合金板材１１を冷却するための潤滑油であるクーラントが塗布される。
【００４８】
尚、絞りしごき加工工程で塗布されるクーラントと、コイル材１に予め少量塗布されているリオイルとは、同一のものであってもよいし異なる粘度のものであってもよく、特に限定されるものではない。
【００４９】
ルブリカントは注油機であるルブリケーター２（ＬＵ）のタンク２３に貯蔵され、ルブリケーター２（ＬＵ）のタンク２３から供給されたルブリカントは、合金板材１１の上側面Ａには塗布されず、下側のフェルトロール２２を介して合金板材１１の下側面Ｂ、即ち、缶体の外面Ｂとなる側にのみ塗布される。
【００５０】
（実施例）
本発明の金属製飲料缶製造方法によって製造された金属製飲料缶（本発明品）と、その他製造方法によって製造された金属製飲料缶（比較例１、比較例２）との比較実験を行った。
【００５１】
本実験のコイル材１には、板厚約０．２８５ｍｍのＪＩＳ３１０４系アルミニウム合金を用い、１００ｍｇ／ｍ２〜３００ｍｇ／ｍ２（好ましくは、１５０ｍｇ／ｍ２〜２５０ｍｇ／ｍ２）の塗布量となるように予めコイル材１にリオイルを塗布した。
【００５２】
ルブリカントには、鉱油及びエステルから成る基油に、リシノール酸誘導体を１〜３０％重量、脂肪酸を０．５％〜１０％、アルカノールアミンを０．５重量％〜１０重量％、リン系極圧添加剤を０．５重量％〜５重量％、及び界面活性剤を０．５重量％〜１５重量％を添加したものを原液のまま使用した。
【００５３】
以降では、粘度が５７ｍｍ２／ｓであるリオイル及び粘度が８３ｍｍ２／ｓであるルブリカントを使用した実施例１、粘度が共に８３ｍｍ２／ｓであるリオイル及びルブリカントを使用した実施例２、粘度が８３ｍｍ２／ｓであるリオイル及び粘度が５７ｍｍ２／ｓであるルブリカントを使用した実施例３というように、リオイルとルブリカントの粘度の組み合わせの異なる実施例１〜３を本発明品として用意した。
【００５４】
尚、各実施例におけるリオイル及びルブリカントの粘度は、何れも４０℃の温度における粘度である。
【００５５】
絞り工程の前工程で、本発明品のカップ状素材には外側となる面Ｂにのみルブリカントを塗布して、比較例２のカップ状素材には外側及び内側となる何れの面Ａ，Ｂにもルブリカントを塗布し、比較例１には何れの面にもルブリカントを塗布しなかった。
【００５６】
成形後のカップ状素材に付着するルブリカントの量は、本発明では約５ｍｇ〜２０ｍｇ、比較例２では約１０ｍｇ〜３０ｍｇとなるように設定した。
【００５７】
カップ状素材を成形する絞り加工では、同時に複数個、例えば、同時に１４個の成形が可能な金型を用いて、所定のストローク、例えば、１５０ｓｐｍ（ｓｐｍ：ｓｔｒｏｋｅ  ｐｅｒ  ｍｉｎｕｔｅｓ）でカップ状素材を成形した。
【００５８】
絞り加工工程に続いて施される絞りしごき加工では、例えば、再絞り加工及び３段しごき加工がなされることにより缶体を生成した。
【００５９】
この時、製造する缶種は３５０ｍｌ用缶とし、絞りしごき加工工程の製造速度は２９０ｓｐｍであった。
【００６０】
絞りしごき加工において使用されるクーラントは、ルブリカントと同等の主成分を持つ粘度６５ｍｍ２／ｓ（４０℃）の潤滑油を、濃度４％〜６％、温度４３℃〜４９℃となるように純水に溶解して生成し、本発明品及び比較例１，２の何れにも塗布した。
【００６１】
表１には、上述した条件で製造された本発明品（実施例１〜３）及び比較例１，２の金属製飲料缶の評価結果を示している。
【００６２】
【表１】
2013215783.tif 000003
【００６３】
評価結果は、絞り加工において成形されたカップ状素材、及び絞りしごき加工において成形された缶体において、それらの外面に傷及び黒筋が生じていないか目視検査された評価の結果である。
【００６４】
評価対象であるカップ状素材は、絞り加工で成形された直後の次工程移行前のカップ状素材であり、合計２４０個のカップ状素材の外面に傷が生じていないか目視検査がなされた。
【００６５】
また、評価対象である缶体は、絞りしごき加工で成形された直後の次工程移行前の缶体であり、合計１００個の缶体の外面に傷及び黒筋が生じていないか目視検査がなされた。
【００６６】
絞り加工工程の前工程でルブリカントが塗布された本発明品及び比較例２では、絞り加工工程から次工程に移行する際に、カップ状素材の外面に傷が生じているものが発見されなかったのに対し、絞り加工工程の前工程でルブリカントが塗布されなかった比較例１の成形直後のカップ状素材では、２４０個中２個のカップ状素材の外面に傷が生じているものが発見された。
【００６７】
また、缶体の評価結果では、本発明品（実施例１〜３）及び比較例２の缶体の外面に傷及び黒筋が生じているものが発見されなかったのに対し、比較例１の成形直後の缶体では、１００個中１個の缶体の外面に傷が生じているものが発見され、１００個中５個の缶体の外面に黒筋が生じているものが発見された。
【００６８】
本評価結果より、絞り加工工程の前工程において外側となる面にのみルブリカントが塗布された本発明品（実施例１〜３）であっても、外観不良及び成形不良が生じることなく、外側及び内側となる何れの面にもルブリカントが塗布された金属製飲料缶と同等の製造品質の維持が可能であることがわかる。
【００６９】
上述したように、合金板材１１からカップ状素材の絞り加工を行うにあたり、前記コイル材１が巻き解かれて以降かつ前記絞り加工工程以前の工程で、前記合金板材１１に対して金属製飲料缶の外面となる側にのみ、第２潤滑油が塗布される金属製飲料缶製造方法によれば、新たに潤滑油を塗布することなく成形可能な内側面よりも高い潤滑性能が要求される缶体外側面のみに第２潤滑油を塗布することで、缶体の製造過程において外観不良や成形不良が生じることなく、十分な潤滑性能を維持しつつも、第２潤滑油の使用量を削減してコストダウンに寄与することができる。
【００７０】
また、絞り加工工程において油膜が必要な部位にはルブリカントを塗布しているので、合金板材に対する適用範囲が広がり汎用的である。
【００７１】
さらに、カップ状素材に付着する第２潤滑油の量が、従来の使用量から約３３％〜５０％程度削減された１個あたり約５ｍｇ〜２０ｍｇであるので、潤滑不足や潤滑過多とならない適切な量の第２潤滑油を用いて金属製飲料缶を製造することができる。
【００７２】
上述では、ルブリカントをルブリケーター２（ＬＵ）から下側のフェルトロール２２に供給して、ロール塗布式で合金板材１１に塗布するように説明したが、合金板材１１をルブリカントに浸漬させる方法、静電塗布方法など、金属製飲料缶の外側面にのみルブリカントを塗布可能な方法及び構成であれば特に限定されるものではない。
【００７３】
金属飲料缶に用いられるコイル材１として、飲料缶用に通常用いられるＪＩＳ３０００系の合金材料が使用され、例えば、ＪＩＳ３００４またはＪＩＳ３１０４などのＡｌ−Ｍｎ系のアルミニウム合金材料を使用することができる。
【００７４】
コイル材１にＪＩＳ３０００系アルミニウム合金を用いるので、缶素材として要求される成形性、強度のバランスが取れ、優れた品質のアルミニウム合金製飲料缶を製造可能である。
【００７５】
以上説明した実施形態は、本発明の一例に過ぎず、本発明の作用効果を奏する範囲において具体的構成などを適宜変更設計できることは言うまでもない。
【符号の説明】
【００７６】
１…コイル材
２…ルブリケーター
１１…合金板材
２３…タンク
２２…下側フェルトローラー
【図１】
2013215783.tif 000004
【図２】
2013215783.tif 000005